REVENDICATIONS 1 - Un procédé pour la préparation de composés résineux utilisables pour la préparation de compositions de revêtement diluables dans l'eau après neutralisation, selon lequel (a) un constituant (I) ayant la formule dans laquelle n1 est un nombre qui en moyenne est compris entre 3 et 7, Q représente un groupe , Rt' étant un groupe hydroxyalcoyle quand n1 a une valeur moyenne comprise entre 3 et 5 et R" étant un groupe alcoyle ou hydroxyalcoyle quand n a une valeur moyenne supérieure à 5, M est un groupe quand n a une valeur moyenne de 3 à 5, et, pour des valeurs de n supérieures à 5, M a la même signification, avec la condition qu'au moins un M dans la formule ci-dessus doit être représenté par un groupe où m est un nombre de 2 à 10 et Q a la même signification que Q ou est un groupe hydroxyle, le constituant (I) ayant au moins 260 milliéquivalents de groupe hydroxyle aliphatique par 100 g, est mis à réagir avec (b) un constituant (Il) rea- gissant comme un anhydride d'acide carboxylique cyclique avec un composé hydroxylé dans l'intervalle de température de 100 à 1500 C, en quantité suffisante pour que l'on obtienne un produit (III) ayant un indice d'acide d'au moins 35 mg de K011 par gramme et ayant au moins 200 milliéquivalents de groupe hydroxyle aliphatique par 700 g 2 - Un procédé selon la revendication 1, caractérisé en ce que le constituant (I) a au moins 320 milliéquivalents de groupe hydroxyle aliphatique par 100 g. 3 - Un procédé selon l'une des revendications 1 et 2, caractérisé en ce que le produit (III) a au moins 250 milliéquiva lents de groupe hydroxyle aliphatique par 100 g. 4 - Un procédé selon l'une des revendications 1 à 3, caractérisé en ee que le produit (III) est mis à réagir avec un monoépoxyde en quantité telle que 11 indice d'acide soit abaissé à nne valeur correspondant à environ 2 groupes carboxyle par molécule. 5 - Un procédé selon l'une des r-evendications 1 à 4, caractérisé en ce que le constituant (I) est un produit de réaction de (A) un équivalent époxy d'un éther polyglycidique d'un phénol polyhydrique avec (B) 0,8 à 1,0 quantité molaire d'un composé ayant au moins un groupe hydroxyle aliphatique et un groupe carboxyle par molécule, à une température de réaction inférieure à 1500 C. 6 - Un procédé selon la revendication 5, caractérisé en ce que le conetituant (I) est un produit de réaction de (A) un équivalent époxy d'un éther polyglycidique de 2,2-bis(4-hydroxyphényl) propane ayant une masse moléculaire comprise entre 700 et 2000 et un poids d'équivalent époxy compris entre 400 et 1200 avec (B) de 0,8 à 1,0 quantité molaire d'un acide hydroxyalcane monocarboxylique, à une température de réaction inférieure à 1500 C 7 - Un procédé selon l'une des revendications 1 à 4, caractérisé en ce que le constituant (I) est un produit de réaction de (1) 4 équivalents époxy d'un éther polyglycidique de 2,2-bis(4-hydro xyphénylpropane ayant un poids d'équivalent époxy compris entre 400 et 500 avec (2) de 1,8 à 2,2 équivalents acides d'un acide dicarboxylique aliphatique et (3) de 1,6 à 2,2 équivalents acides d'un acide hydroxyalcane monocarboxyliques la réaction étant conduite au-dessous de 150OC, 8 - Un procédé selon l'une des revendications 1 à 4, caractérisé en ce que le constituant (I) est un produit de réaction de (1) 5 à 7 équivalents époxy d'un éther polyglycidique de 2,2-bie (4-hydroxyphénylpropane ayant un poids d'équivalent époxy compris entre 170 et 250 avec (2) 3 à 5 équivalents carboxy d'un acide dicarboxylique aliphatique, (3) de 3 à 5 équivalents phénoliques d'un phénol dihydrique et (4) de 1,9 à 2,1 équivalents époxy d'un ester de glycidyle d'un acide monocarboxylique, la réaction étant conduite audessous de 150pu. 9 - Un procédé selon l'une des revendications 1 à 8, caractérisé en ce que le constituant (Il) est un anhydride acide dicarboxylique cyclique. 10 - Un procédé selon l'une des revendications 1 à 8, caractérisé en ce que le constituant ty)-etst de l'anhydride trimellitique. 11 - Un procédé selon l'une des revendications 1 à 8, caractérisé en ce que le constituant (II) est un produit préparé en faisant réagir de l'anhydride trimellitique avec un ester de glycidyle d'acides monocarboxyliques aliphatiques saturés dans lesquels le groupe carboxyle est fixé sur un atome de carbone tertiaire ou quaternaire, ces acides carboxyliques ayant de 9 à 11 atomes de carbone par molécule, dans un rapport molaire compris entre 0,8:1 et 1:1,2 à des températures inférieures.à 1000C. 12 - Un procédé pour la préparation d'une composition de revêtement diluable dans l'eau, selon lequel au moins 50 h des groupes carboxyle d'un produit (III) obtenu conformément à l'une des revendications 1 à 11 sont neutralisés. 13 - Un procédé pour la préparation d'une composition de revêtement thermodurcissable, selon lequel une solution aqueuse de 100 parties en poids d'un produit neutralisé préparé conformément à la revendication 12 est combinée avec 1 à 7 parties en poids d'une résine réticulable. 14 - Les composés résineux préparés par un procédé selon l'une des revendications 1 à 11. 15 - Un liant diluable dans l'eau préparé conformément à la revendication 12q 16 - Une composition de revêtement thermodurcissable, préparée conformément à la revendication 13.